FR 2520347 A1 19830729 FR 8300834 A 19830120 L'invention concerne un nouveau verre optique, qui se distingue des verres optiques analogues par une masse voluimi- que nettement plus faible et une meilleure résistance aux produits chimiques. Alors que les verres optiques crown connus de ce genre sont élaborés à partir du système Si O 2-B 203-Ba O (avec une teneur très élevée en Ba O, jusqu'à 50 % en poids), les verres selon l'invention possèdent les constituants Si O 2-B 203-Ca O- La 203 Le pourcentage de Si O 2 est de 5-30 % en poids, et celui de B 203 de 20-55 % en poids Pour avoir simultanément des indices de réfraction > 1,60 et une faible masse volumique, il est nécessaire d'utiliser de 13-40 % en poids de Ca O On ajoute de 3-25 % en poids de La 203 pour améliorer la résis- tance aux produits chimiques. On peut ajouter à cette composition de base différents constituants, selon le résultat recherché: 0-7 % en poids de Zr O 2 augmentent nettement l'indice de réfraction et la résistance aux acides, à vrai dire, avec une diminution de la constringence Zn O ( 0-10 % en poids), Ba O ( 0-12 % en poids), Sr O ( 0-10 % en poids) et Mg O ( 0-9 % en poids) sont des cons- tituants de choix, tout comme A 1203 ( 0-9 % en poids) et Ti O 2 ( 0-2 % en poids) Ti O 2 abaisse très fortement la constringence. Le tableau ci-dessous compare deux verres connus (La K 21 et La K N 12, cf le catalogue SCHOTT N 311 d ( 1980)) à deux verres selon l'invention; p est la masse volumique en g/cm 3, SR est la résistance aux acides, déterminée comme il est indiqué dans le catalogue SCHOTT mentionné ci-dessus. La K 21 Exemple 6 La K N 12 Exemple 2 n D 1,6405 1,6410 1,6779 1,6770 VD 60,10 60,10 55,10 55,10 p 3,74 2,97 4,10 3,32 SR 55 ( 40 ") 53 ( 70 ") 53 ( 20 ") 52 ( 300 ") Le tableau "Exemples de bains" présente quelques compo- sitions représentatives, avec leurs propriétés. Les verres selon l'invention sont fabriqués comme suit: On pèse les oxydes, les carbonates, les nitrates, selon la formulation; on ajoute 0,11 % d'agent d'affinage, comme par exemple As 203 ou Sb 203 On mélange convenablement cette masse et on la coule dans un bassin en céramique ou un pot en platine à 1250-1350 C, on l'affine et on l'homogénéise, on la refroidit à la température de coulée de 1000-1080 C et on la coule dans des moules en fer, ou bien on leur fait subir un traitement mécanique ultérieur, par exemple par compres- sion. (voir tableau page suivante) 2 3 4 5 6 Sio 2 8 35 1 7, O O 1 8 O O 2 7 3 O 1 9 6 5 2 8, 6 O 2 O B O 2 2, 5 O 3 O, 4 O 3 6 5 O 2 6 4 O 3 6 6 O 4 9, 2 5 3 7 2 3 bigo 6, 9 O 2, 1 O 5 5 O 7 5 O 2 Ca O 1 5, 1 O 2 2, 1 O 2 4 O O 1 6, 70 3 9 1 O 2 7, 8 O 1 6 5 La 20 3 1 1 4 O 22 25 4, 6 5 4, 2 O 4 2 O 1 3 1 O 1 3 Zr O 2 2, 1 O 6, 1 5 O, 4 5 O 5 O O 4 5 1 2 5 5 5 Ba O 7, 1 O Bao 10 90 Zn G 9, 50 Sr O 4, O 2 O 3 6, 5 5 1-12 03 7, 9 O Vîo 2 1, 5 Exemples de bain w 1, 6 7 7 O , ic 3, 3 2 1 6 4 1 O )340 IO 1 -id -vd I-' 1, 6 2 1 5 8, O O 3, O 3 1, 6 2 9 O 6 O, O O D, c j j 1 1, 6 04 O 8, O O 2, 9 5 1, 6 3 6 O 58, 7 r) 2, 9 I l 1, 6 4 1 O , 1 (j 2, -1 7 rla rj C> ta 1 Ij Revendications 1 Verre optique à indice de réfraction compris entre 1,60-1,69 et à constringence > 54, possédant une faible masse volumique vante: Si O 2 5-30 % en poids B 203 20-55 % en poids Ca O 13-40 % en poids La 203 3-25 % en poids 2 Verre selon la revendication 1, caract 3 ris en ce 2 Verre selon la revendication 1, caractérisé en ce 1 O qu'il contient en outre 0-7 % en poids de Zr O 2. 3 Verre selon la revendication 1, caractérisé en ce qu'il contient en outre 0-2 % en poids de Ti O 2. 4 Verre selon la revendication 1, caractérisé en ce qu'il contient en outre 0-9 % en poids de A 1203. Verre selon la revendication 1, caractérisé en ce qu'il contient en outre 0-9 % en poids de Mg O. 6 Verre selon la revendication 1, caractérisé en ce qu'il contient en outre 0-10 % en poids de Zn O. 7 Verre selon la revendication 1, caractérisé en ce qu'il contient en outre 0-10 % en poids de Sr O. 8 Verre selon la revendication 1, caractérisé en ce qu'il contient en outre 0-12 % en poids de Ba O. 9 Verre selon la revendication 1, à indice de réfrac- tion compris entre 1,635-1,645 et à constringence > 59,8, avec une masse volumique Verre selon la revendication 1, à indice de réfrac- tion compris entre 1,670-1,685 et à constringence > 54, avec une masse volumique tion suivante: Si O 2 15-19 % en poids B 20 B 203 29-33 % en poids Si O 2 + B 20 Si O 2 + B 203 45-49 % en poids Ca O 20-25 % en poids Mg O O 4 % en poids Ca O + Mg O 20-27 % en poids La 2 03 20-25 % en poids Zr O 2 4 7 % en poids La 203 + Zr O 226-31 % en poids L 203 +Zr O 2 26-31 % en poids